(57)【要約】【課題】高濃度で保存性に優れた導電膜形成用組成物の調製が可能である、構造的に安定な銅錯体の製造方法を提供する。【解決手段】下記式（１）で表される、銅化合物とアルカノールアミンとからなる５員環または６員環構造の銅錯体の製造方法であって、前記銅化合物１ｍｏｌに対して、前記アルカノールアミンを１ｍｏｌ以上２ｍｏｌ未満添加する。【化１】2017001978.tif 000006 ［式中、Ｒ１およびＲ２は各々独立に、水素原子、置換基を有していてもよい脂肪族炭化水素基または置換基を有していてもよい芳香族炭化水素基を表し、Ｒ３およびＲ４は各々独立に、任意の置換基を表し、ｎは２または３である］【選択図】なし【特許請求の範囲】
【請求項１】
下記式（１）で表される、銅化合物とアルカノールアミンとからなる５員環または６員環構造の銅錯体の製造方法であって、前記銅化合物１ｍｏｌに対して、前記アルカノールアミンを１ｍｏｌ以上２ｍｏｌ未満添加することを特徴とする銅錯体の製造方法。
【化１】
2017001978.tif 000005
［式中、Ｒ１およびＲ２は各々独立に、水素原子、置換基を有していてもよい脂肪族炭化水素基または置換基を有していてもよい芳香族炭化水素基を表し、Ｒ３およびＲ４は各々独立に、任意の置換基を表し、ｎは２または３である］
【請求項２】
前記銅化合物１ｍｏｌに対して、前記アルカノールアミンを１ｍｏｌ添加することを特徴とする請求項１に記載の銅錯体の製造方法。
【請求項３】
前記アルカノールアミンが、１−アミノ−２−プロパノール、２−アミノ−１，３−プロパンジオール、１−３−ジアミノ−２−プロパノール、２−アミノ−１−ブタノール、１−アミノ−２−ブタノールおよび２-アミノエタノールからなる群より選択されることを特徴とする請求項１または２に記載の銅錯体の製造方法。
【請求項４】
前記アルカノールアミンが、３−アミノ−１−プロパノール、３−アミノ−１，２−プロパンジオール、３−アミノイソ酪酸、β-アラニン、３−アミノ酪酸、ホモセリン、イソセリンおよび３−アミノ−３−フェニル−１−プロパノールからなる群より選択されることを特徴とする請求項１または２に記載の銅錯体の製造方法。
【請求項５】
前記銅化合物が、ギ酸銅（ＩＩ）４水和物、酢酸銅（ＩＩ）１水和物および塩化銅（ＩＩ）２水和物からなる群より選択されることを特徴とする請求項１〜４のうちのいずれか一項に記載の銅錯体の製造方法。
【請求項６】
請求項１〜５のうちのいずれか一項に記載の銅錯体の製造方法によって得られた銅錯体と、１００ｎｍ以上１μｍ以下の平均粒子径を有する銅粉末とを含有することを特徴とする導電膜形成用組成物。
【請求項７】
請求項６に記載の導電膜形成用組成物を基板上に形成してなる導電膜。
【請求項８】
請求項６に記載の導電膜形成用組成物を基板上に付与して塗膜を形成する工程、および前記塗膜を焼成して導電膜を形成する工程を含むことを特徴とする導電膜の製造方法。
【発明の詳細な説明】
【技術分野】
【０００１】
本発明は、銅錯体の製造方法およびこれを含有する導電膜形成用組成物に関する。
【背景技術】
【０００２】
金属微粒子は、バルク材よりも低い温度で原子や分子の移動が生じ、融点や焼結温度の低下が起こることが知られている。また、銅は高い導電性を有することから、銅の微粒子と有機溶媒からなるインク（以下、「導電膜形成用組成物」ともいう。）を塗工・焼結して配線材を形成するプリンテッドエレクトロニクスが注目されている。
【０００３】
基板材料としては、旧来エポキシ樹脂のコンポジット材料が広く一般に用いられているが、近年では、デジタルカメラや携帯電話などに代表されるデジタル家電の小型・薄型・軽量化により、フレキシブル基板の利用が拡大している。
【０００４】
フレキシブル基板としては、耐熱性に優れたポリイミド（ＰＩ）が一般的であるが、はんだ付け作業などの耐熱性が要求されない用途では、ポリエチレンテレフタレート（ＰＥＴ）、ポリエチレンナフタレート（ＰＥＮ）なども用いられている。
【０００５】
これらの材料の耐熱性は、ＵＬ７４６規格において、連続使用温度はＰＥＴが１０５℃、ＰＥＮが１６０℃（機械特性）と規定されているため、プリンテッドエレクトロニクスにおいて最終的に実現を目指す焼結温度は、これらの規格値に合わせて、１００〜１６０℃になるものと予測される。
【０００６】
これまでに、低温での焼結を可能とすることを目的として、例えば、β−ケトカルボン酸銅化合物とアミン化合物と有機酸とを含有する組成物を用いて、１２０〜２５０℃で焼成することによって、所望の銅パターンを得ることが提案されている（特許文献１）。また、他の銅錯体としては、無修飾ギ酸銅を脂肪族アミンに溶解して得られるギ酸銅錯体が提案されており、このギ酸銅錯体を確実に分解させて銅粒子を得る観点から、焼結温度を７０〜２００℃とすることが開示されている（特許文献２）。
【０００７】
ところで、プリンテッドエレクトロニクス用のインクにおいては、溶媒脱離によって薄膜にボイドやクラックが発生するのを防ぐため、５０〜７０ｗｔ％の高濃度で金属微粒子を含有するインクを用いるのが一般的である。
【０００８】
ボイドの少ない導電膜を形成する観点からは、例えば、酸化銅粒子と、所定の銅錯体と、熱可塑性ポリマーと、溶媒とを含有する組成物が提案されており、この銅錯体としては、錯体１分子中に、配位子としてギ酸アニオン２分子と、アミン化合物２分子とを含むものが好ましいことが開示されている（特許文献３）。
【先行技術文献】
【特許文献】
【０００９】
【特許文献１】国際公開第２０１３／０７３３４９号
【特許文献２】特開第２００８−１３４６６号公報
【特許文献３】特開第２０１４−１９６３８４号公報
【発明の概要】
【発明が解決しようとする課題】
【００１０】
しかしながら、従来技術の何れの銅錯体も、銅原子１つに対して各々独立した２分子以上のアミン化合物が配位結合した構造を有しており、また、錯体形成に用いるアミン化合物自身が溶媒としての機能も兼ねている。そのため、銅源に対するアミン化合物の添加量は、少なくとも２モル当量以上が必要である。また、薄膜形成時に、インクに含まれる酸化銅（ＩＩ）や銅錯体中の銅（＋ＩＩ）または銅（＋Ｉ）を還元する観点からは、還元剤としても作用し得る程度の添加量でアミン化合物を添加することが望ましいため、高濃度のインクを調製することが難しい。また、アミン化合物の添加量を減らした場合には、銅錯体が非常に不安定になり、インクを長期間保存することが困難であるなどの課題があった。
【００１１】
さらに、酸化銅を含むインクにおいては、酸化銅を金属銅に還元するために、加熱処理に加えて光照射処理などを行うことによって局所的に高温状態とする必要があるため、実質的には、耐熱性の低い（例えば、１００〜１５０℃）基板材料を用いることが困難であるという懸念があった。
【００１２】
本発明は、以上のとおりの事情に鑑みてなされたものであり、高濃度で保存性に優れた導電膜形成用組成物の調製が可能である、構造的に安定な銅錯体の製造方法を提供することを目的としている。
【００１３】
また、本発明は、導電膜形成時の銅錯体の還元性に優れ、かつ雰囲気および温度条件の自由度が高い、前記銅錯体を含有する導電膜形成用組成物を提供することを目的としている。
【課題を解決するための手段】
【００１４】
上記の目的を達成するために、本発明は以下の構成を有する。
（１）  下記式（１）で表される、銅化合物とアルカノールアミンとからなる５員環または６員環構造の銅錯体の製造方法であって、前記銅化合物１ｍｏｌに対して、前記アルカノールアミンを１ｍｏｌ以上２ｍｏｌ未満添加することを特徴とする銅錯体の製造方法。
【化１】
2017001978.tif 000002
［式中、Ｒ１およびＲ２は各々独立に、水素原子、置換基を有していてもよい脂肪族炭化水素基または置換基を有していてもよい芳香族炭化水素基を表し、Ｒ３およびＲ４は各々独立に、任意の置換基を表し、ｎは２または３である］
（２）  前記銅化合物１ｍｏｌに対して、前記アルカノールアミンを１ｍｏｌ添加することを特徴とする（１）に記載の銅錯体の製造方法。
（３）  前記アルカノールアミンが、１−アミノ−２−プロパノール、２−アミノ−１，３−プロパンジオール、１−３−ジアミノ−２−プロパノール、２−アミノ−１−ブタノール、１−アミノ−２−ブタノールおよび２-アミノエタノールからなる群より選択されることを特徴とする（１）または（２）に記載の銅錯体の製造方法。
（４）  前記アルカノールアミンが、３−アミノ−１−プロパノール、３−アミノ−１，２−プロパンジオール、３−アミノイソ酪酸、β-アラニン、３−アミノ酪酸、ホモセリン、イソセリンおよび３−アミノ−３−フェニル−１−プロパノールからなる群より選択されることを特徴とする（１）または（２）に記載の銅錯体の製造方法。
（５）  前記銅化合物が、ギ酸銅（ＩＩ）４水和物、酢酸銅（ＩＩ）１水和物および塩化銅（ＩＩ）２水和物からなる群より選択されることを特徴とする（１）〜（４）のうちのいずれか一項に記載の銅錯体の製造方法。
（６）  （１）〜（５）のうちのいずれか一項に記載の銅錯体の製造方法によって得られた銅錯体と、１００ｎｍ以上１μｍ以下の平均粒子径を有する銅粉末とを含有することを特徴とする導電膜形成用組成物。
（７）  （６）に記載の導電膜形成用組成物を基板上に形成してなる導電膜。
（８）  （６）に記載の導電膜形成用組成物を基板上に付与して塗膜を形成する工程、および前記塗膜を焼成して導電膜を形成する工程を含むことを特徴とする導電膜の製造方法。
【発明の効果】
【００１５】
本発明によれば、高濃度で保存性に優れた導電膜形成用組成物の調製が可能である、構造的に安定な銅錯体の製造方法が提供される。
【００１６】
また、本発明によれば、導電膜形成時の銅錯体の還元性に優れ、かつ雰囲気および温度条件の自由度が高い、前記銅錯体を含有する導電膜形成用組成物が提供される。
【図面の簡単な説明】
【００１７】
【図１】実施例１で得られた銅錯体について、ＸＲＤの経時変化を示すチャートである。
【図２】実施例２で得られた銅錯体について、ＸＲＤの経時変化を示すチャートである。
【図３】比較例１で得られた銅錯体について、ＸＲＤの経時変化を示すチャートである。
【図４】（ａ）実施例３の導電膜形成用組成物のアルミナ基板への塗工後（焼成前）および焼成後の薄膜試料の外観を示す写真である。（ｂ）実施例３の導電膜形成用組成物を用いて作製した薄膜試料のＸＲＤパターンを示すチャートである。
【図５】（ａ）実施例４の導電膜形成用組成物のアルミナ基板への塗膜後（焼成前）および焼成後の薄膜試料の外観を示す写真である。（ｂ）実施例４の導電膜形成用組成物を用いて作製した薄膜試料のＸＲＤパターンを示すチャートである。
【図６】実施例４で作製した導電膜の電子顕微鏡観察結果を示す写真である。（ａ）倍率１０００倍でのＳＥＭ像、（ｂ）倍率１００００倍での二次電子像、（ｃ）（ｂ）と同一視野で撮像した反射電子組成像。
【図７】（ａ）比較例２の導電膜形成用組成物のアルミナ基板への塗膜後（焼成前）および焼成後の試料の外観を示す写真である。（ｂ）比較例２の導電膜形成用組成物を用いて作製した試料のＸＲＤパターンを示すチャートである。
【発明を実施するための形態】
【００１８】
以下、本発明の実施形態について、詳細に説明する。
【００１９】
＜銅錯体＞
本発明に係る銅錯体は、下記式（１）で表される、銅化合物とアルカノールアミンとからなる５員環または６員環構造の銅錯体である。
【化２】
2017001978.tif 000003
［式中、Ｒ１およびＲ２は各々独立に、水素原子、置換基を有していてもよい脂肪族炭化水素基または置換基を有していてもよい芳香族炭化水素基を表し、Ｒ３およびＲ４は各々独立に、任意の置換基を表し、ｎは２または３である］
【００２０】
すなわち、本発明に係る銅錯体は、銅化合物の銅原子に、アルカノールアミンが有するアミノ基とヒドロキシ基が配位結合することによって５員環または６員環構造が形成された、環状有機銅錯体である。また、本発明に係る銅錯体は、銅原子１つに対して１分子以上のアルカノールアミンが配位結合をすることで５員環または６員環構造を形成しているため、構造的に極めて安定である。
【００２１】
本発明において、アルカノールアミンは、下記式（２）で表される脂肪族アミンである。
【化３】
2017001978.tif 000004
［式中、Ｒ１およびＲ２は各々独立に、水素原子、置換基を有していてもよい脂肪族炭化水素基または置換基を有していてもよい芳香族炭化水素基を表し、ｎは２または３である］
【００２２】
銅原子に配位結合して５員環構造を形成するアルカノールアミンとしては、例えば、１−アミノ−２−プロパノール、２−アミノ−１，３−プロパンジオール、１−３−ジアミノ−２−プロパノール、２−アミノ−１−ブタノール、１−アミノ−２−ブタノール、２-アミノエタノールなどが挙げられる。
【００２３】
銅原子に配位結合して６員環構造を形成するアルカノールアミンとしては、例えば、３−アミノ−１−プロパノール、３−アミノ−１，２−プロパンジオール、３−アミノイソ酪酸、β-アラニン、３−アミノ酪酸、ホモセリン、イソセリン、３−アミノ−３−フェニル−１−プロパノールなどが挙げられる。
【００２４】
なお、本発明に係る銅錯体において、アルカノールアミンは、より長期間の保存性の観点から、溶媒としての腐食性を考慮して選択される。より具体的には、銅化合物の銅原子に対する錯体形成の安定性に優れるものが好ましく、例えば、１−アミノ−２−プロパノールが好適である。
【００２５】
本発明において、銅化合物は、銅の酸化数が＋ＩＩである化合物である。銅化合物としては、例えば、ギ酸銅（ＩＩ）４水和物、酢酸銅（ＩＩ）１水和物および塩化銅（ＩＩ）２水和物などが挙げられる。中でも、銅化合物自身が還元作用を有するものが好ましく、例えば、ギ酸銅（ＩＩ）４水和物が好適である。
【００２６】
＜銅錯体の製造方法＞
本発明に係る銅錯体の製造方法では、銅化合物１ｍｏｌに対して、アルカノールアミンを１ｍｏｌ以上添加する。銅化合物１ｍｏｌに対するアルカノールアミンの添加量は、好ましくは１ｍｏｌ以上２ｍｏｌ未満であり、最も好ましくは１ｍｏｌである。そして、この混合物を十分に撹拌して、銅化合物を溶解させることによって、銅錯体を得る。なお、本明細書において、銅化合物およびアルカノールアミンの添加量に関しては、通常許容される誤差範囲を含むものとする。
【００２７】
上述したように、本発明に係る銅錯体は、銅原子１つに対して１分子以上のアルカノールアミンが配位結合をすることで安定な５員環または６員環構造を形成する。そのため、銅原子１つに対して２分子以上のアミン化合物が配位結合した構造を有する従来の銅錯体と比較して、アルカノールアミンの添加量を、錯体構造を保持できる限度にまで減らすことができる。すなわち、本発明に係る銅錯体の製造方法では、アルカノールアミンの添加量を、銅原子１つに対して１分子以上とした場合であっても、構造的に安定な銅錯体を得ることができる。
【００２８】
＜導電膜形成用組成物＞
本発明に係る銅錯体の製造方法によって得られた銅錯体は、単独で導電膜形成用組成物とすることができる。
【００２９】
また、本発明に係る銅錯体の製造方法によって得られた銅錯体は、銅粉末と混合して、導電膜形成用組成物とすることができる。
【００３０】
より具体的には、本発明に係る導電膜形成用組成物は、本発明に係る銅錯体の製造方法によって得られた銅錯体と、１００ｎｍ以上１μｍ以下の平均粒子径を有する銅粉末とを含有する。
【００３１】
本発明に係る導電膜形成用組成物において、銅粉末としては、その種類、製法などに制限はなく、通常の電解法、還元法、アトマイズ法、機械的粉砕などから得られる銅粉末を用いることができる。
【００３２】
また、銅粉末の粒子形状は特に限定されず、球状、樹枝状、鱗片状、フレーク状、針状、板状、粒状などの銅粉末を用いることができる。また、粒子形状の異なる銅粉末を組み合わせて用いてもよい。
【００３３】
本発明に係る導電膜形成用組成物において、銅粉末の平均粒子径は、１００ｎｍ以上であることが好ましく、より好ましくは、１００ｎｍ以上１μｍ以下である。なお、本発明において、銅粉末の平均粒子径は、ＳＥＭ観察像の計数によるメディアン径をいう。また粒子形状が球状でない場合は、粒子の最長部の長さを基準に算出したメディアン値を粒子径と定義する。
【００３４】
平均粒子径が１００ｎｍ以上であると、銅粉末粒子間の凝集力が低下し、溶媒中に銅粉末が分散しやすくなる。なお、一旦分散した後に粒子の自重により沈殿が生じた場合には、撹拌することで容易に再分散させることができる。また、平均粒子径が１μｍ以下であると、均一な表面の導電膜が得られやすく、導電膜の高速伝送性が向上する。この現象は表皮効果に起因する。すなわち、高周波信号では導体表面に電流集中が生じるため、導電膜表面が粗いと伝送経路が延び、損失が大きくなる。このため表面粗さは１μｍ以下にすることが望ましく、導電膜を構成する銅粉末の平均粒子径は少なくとも１μｍ以下とすることで、導電膜の均一性が確保しやすくなる。より均一性を高めるために焼成時、あるいは焼成後に熱プレスなどを用いて圧縮することで、粒子の密着性を高めるような操作も有効である。
【００３５】
平均粒子径が１００ｎｍ未満であると、銅粉末を微粒化する際に一般に用いられている有機表面保護剤に起因して、導電膜形成用組成物中の有機成分の含有量が増加し、この有機成分が絶縁体として機能することで、導電膜の導電性が十分に得られない場合がある。また、銅粉末の表面積が大きいため表面酸化が起こりやすくなり、導電膜形成用組成物の保存性を損なう場合がある。また、平均粒子径が１μｍ超であると、表面粗さが大きくなり、表皮効果による導電膜の高速伝送性が低下する場合がある。
【００３６】
本発明に係る導電膜形成用組成物において、銅粉末の混合割合は、組成物中の銅の含有割合を考慮して適宜調整することができるが、導電性の観点からは、銅錯体インク１０ｍｍｏｌに対して、銅粉末２０〜４３０ｍｍｏｌの範囲内であることが好ましい。この範囲の導電膜形成用組成物は固形分濃度が概ね３０〜９０ｗｔ％の範囲内で調整可能となり、あらゆる印刷手法に好適に利用可能である。
【００３７】
なお、本発明に係る導電膜形成用組成物は、本発明の所望の目的、効果を阻害しない範囲で、あるいは副次的効果を与えるものとして、銅錯体および銅粉末以外に、必要に応じて、一般的に用いられる添加剤などを含有させることができる。
【００３８】
上述したように、本発明に係る銅錯体の製造方法では、銅錯体の構造的特徴に起因して従来の銅錯体の製造方法と比較してアルカノールアミンの添加量を減らすことができるため、銅の含有割合が高い、高濃度の導電膜形成用組成物を調製することができる。
【００３９】
また、本発明に係る銅錯体は、５員環または６員環構造を有する環状有機銅錯体であるため、構造的に極めて安定であり、これを含有する導電膜形成用組成物の保存性にも優れている。
【００４０】
そして、このような高濃度の導電膜形成用組成物を用いることにより、塗工品質に優れた導電膜を作製することができる。
【００４１】
＜導電膜＞
本発明に係る導電膜は、本発明に係る導電膜形成用組成物を基板上に形成してなる。
【００４２】
より具体的には、本発明に係る導電膜は、本発明に係る導電膜形成用組成物をプラスチック基板上に付与して塗膜を形成する工程、および前記塗膜を焼成して導電膜を形成する工程を含む製造方法により得ることができる。
【００４３】
基板は特に限定されず、プラスチック基板、ガラス基板、金属基板など、一般に公知のものを用いることができる。プラスチック基板としては、例えば、ポリイミド、ポリエステル、エポキシ樹脂、ＡＢＳ樹脂、ポリアミド、ポリエチレン、ポリエチレンテレフタレート、ポリエチレンナフタレート、ポリ塩化ビニル、フッ素樹脂などが挙げられる。
【００４４】
導電膜形成用組成物を基板上に付与する方法は特に制限されず、ドクターブレード法、スクリーン印刷法、ディップコーティング法、スプレーコート法、スピンコーティング法、インクジェット法など、一般に公知の方法を用いることができる。
【００４５】
形成した塗膜を焼成する際の焼成温度は、基板の種類に応じて適宜調整され、基板の耐熱温度以下とする。例えば、基板としてポリエチレンテレフタレート、ポリエチレンナフタレートなどのプラスチック基板を用いる場合には、１００〜１６０℃とする。本発明に係る導電膜形成用組成物では、組成物中の銅錯体の環状構造を形成するアルカノールアミンの還元作用と、銅錯体を構成する銅化合物自身が還元作用を有する場合にはその還元作用とにより、１００℃程度の焼成温度で導電膜を形成することができる。
【００４６】
焼成を行う際の雰囲気条件としては、例えば、窒素、アルゴン、ヘリウムなどの不活性ガス雰囲気が挙げられる。本発明に係る導電膜形成用組成物を用いることにより、例えば、一般に入手可能な窒素発生器などで生成可能な低純度（９９．９％）の不活性ガス雰囲気下においても、実用上問題のない導電膜を得ることができる。また、他の焼成条件を適切に調整することによって、大気中で焼成を行うこともできる。
【００４７】
焼成時間は、塗工膜厚や焼成温度などに応じて適宜調整され、例えば、１〜４８０分間とすることができるが、生産性などの観点から１２０分以下が好ましい。
【００４８】
このように、本発明に係る導電膜形成用組成物および導電膜は、例えば、プリント基板（特に、フレキシブル基板）の回路形成材料、およびその他の微小配線材料として利用可能である。また、本発明に係る導電膜形成用組成物および導電膜は、帯電防止材や電磁波遮断材、赤外線遮断材等としても利用可能である。
【実施例】
【００４９】
以下、実施例により本発明をさらに詳しく説明するが、本発明はこれらの実施例に限定されるものではない。
【００５０】
１．銅錯体の製造
＜実施例１＞
ギ酸銅（ＩＩ）四水和物（１０ｍｍｏｌ）と１−アミノ−２−プロパノール（１０ｍｍｏｌ）を自転公転ミキサーにてギ酸銅が完全に溶けるまで撹拌して、銅の含有割合が２１ｗｔ％の銅錯体溶液を得た。
【００５１】
図１は、得られた銅錯体について、ＸＲＤの経時変化を示すチャートである。図１から理解されるように、調製直後と１４日後のＸＲＤパターンに大きな変化は見られなかった。また、外観観察においても、銅錯体溶液の色味は濃紺透明な状態が維持され、１４日後も結晶化は見られなかった。これらの結果から、本実施例の銅錯体は、錯体として極めて安定であることが確認された。
【００５２】
＜実施例２＞
アルカノールアミンとして、１−アミノ−２−プロパノールの代わりに２−アミノ−１−ブタノールを用いたこと以外は実施例１と同じ手法で、銅の含有割合が２０ｗｔ％の銅錯体溶液を得た。
【００５３】
図２は、得られた銅錯体について、ＸＲＤの経時変化を示すチャートである。本実施例の銅錯体では、調製から４時間後に、ＸＲＤパターンにおいて２θ＝２０°付近に回折ピークが確認され、外観観察においてわずかに結晶化が見られたが、銅錯体溶液の色味は６時間後も濃紺透明な状態が維持され、実用上問題のないものであることが確認された。
【００５４】
＜比較例１＞
ギ酸銅（ＩＩ）四水和物（１０ｍｍｏｌ）と２−（ジエチルアミノ）エタノール（１０ｍｍｏｌ）を自転公転ミキサーにてギ酸銅が完全に溶けるまで撹拌して、銅の含有割合が１９ｗｔ％の銅錯体溶液を得た。
【００５５】
図３は、比較例１で得られた銅錯体について、ＸＲＤの経時変化を示すチャートである。本比較例の銅錯体では、調製から３０分後に、ＸＲＤパターンにおいて２θ＝１４°および１７°付近に回折ピークの立ち上がりが確認され、外観観察において明確な結晶化が見られた。また、銅錯体溶液の色味は、調製直後は濃紺透明であったが、数分後に不透明になり、時間経過と共に水色へと変色した。これらの結果から、本比較例の銅錯体は、錯体として極めて不安定であることが確認された。
【００５６】
２．導電膜の製造
＜実施例３＞
実施例１で得られた銅錯体溶液をそのまま導電膜形成用組成物として用いて、１００μｍのドクターブレードによりアルミナ基板に塗工し、管状電気炉を用いて１００℃窒素下（純度９９．９９％工業用窒素ボンベ使用、１Ｌ／ｍｉｎ）で１時間焼成して、薄膜を作製した。
【００５７】
図４（ａ）は、導電膜形成用組成物のアルミナ基板への塗工後（焼成前）および焼成後の薄膜試料の外観を示す写真である。図４（ｂ）は、作製した薄膜試料のＸＲＤパターンを示すチャートである。
【００５８】
図４（ａ）から理解されるように、本実施例の導電膜形成用組成物を用いることによって、比較的均一な薄膜が得られた。
【００５９】
また、図４（ｂ）に示す薄膜試料のＸＲＤパターンより、本実施例の導電膜形成用組成物を用いて得られた薄膜では、銅錯体が還元され、金属銅が生成されることが確認された。なお、図４（ｂ）において下側に示すＸＲＤパターンは、一般に公知のデータベースから入手した金属銅およびアルミナのＸＲＤパターンである。
【００６０】
＜実施例４＞
実施例１で得られた銅錯体溶液に、６０ｍｍｏｌの銅粉末（Ｄｏｗａ製ＲＣＴ−５、ＳＥＭ観察によるメディアン径０．８μｍ）を添加し、自転公転ミキサーにて１２分間撹拌を行い、導電膜形成用組成物を調製した。この組成物中の銅の含有割合は６５ｗｔ％である。この導電膜形成用組成物を、４０μｍのドクターブレードによりアルミナ基板に塗工し、管状電気炉を用いて１００℃窒素下（純度９９．９％窒素発生器使用、１Ｌ／ｍｉｎ）で１時間焼成して、薄膜を作製した。
【００６１】
図５（ａ）は、導電膜形成用組成物のアルミナ基板への塗工後（焼成前）および焼成後の薄膜試料の外観を示す写真である。図５（ｂ）は、作製した薄膜試料のＸＲＤパターンを示すチャートである。
【００６２】
図５（ａ）から理解されるように、本実施例の導電膜形成用組成物を用いることによって、極めて均一性が高い薄膜が得られた。
【００６３】
また、図５（ｂ）に示す薄膜試料のＸＲＤパターンより、本実施例の導電膜形成用組成物を用いて得られた薄膜では、銅錯体が還元され、金属銅が生成されることが確認された。また、銅の酸化物は見られず、純金属銅で構成されていることが確認された。なお、図５（ｂ）において下側に示すＸＲＤパターンは、一般に公知のデータベースから入手した金属銅およびアルミナのＸＲＤパターンである。
【００６４】
得られた薄膜試料の体積抵抗率を、抵抗率計（三菱化学アナリテック製ロレスタＧＰ）を用いて四探針法により測定した。体積抵抗率は、９×１０−４Ωｃｍであり、導電性を有することが確認された。
【００６５】
図６は、本実施例で作製した導電膜の電子顕微鏡観察結果を示す写真である。図６（ａ）は、倍率１０００倍でのＳＥＭ像であり、図６（ｂ）は、倍率１００００倍での二次電子像であり、図６（ｃ）は、図６（ｂ）と同一視野で撮像した反射電子組成像である。
【００６６】
図６（ａ）に示すように、本実施例の導電膜は、厚さ８．６μｍの均一な薄膜であった。また、図６（ｂ）の二次電子像と図６（ｃ）の反射電子組成像を比較観察すると、本実施例の導電膜では、導電膜形成用組成物に含まれる銅錯体の還元によって生成した金属銅が、銅粉末粒子の周囲を覆うことによって、各々の銅粒子が接合されている様子が明りょうに確認される。
【００６７】
これらの結果より、本発明に係る導電膜形成用組成物を用いると、１００℃という極低温の温度条件下でも、銅粉末間が焼結されて導電性薄膜が得られることが確認された。
【００６８】
＜比較例２＞
比較例１で得られた銅錯体溶液をそのまま導電膜形成用組成物として用いて、１００μｍのドクターブレードによりアルミナ基板に塗工し、管状電気炉を用いて１００℃窒素下（純度９９．９９％工業用窒素ボンベ使用、１Ｌ／ｍｉｎ）で１時間焼成した。
【００６９】
図７（ａ）は、比較例２の導電膜形成用組成物のアルミナ基板への塗膜後（焼成前）および焼成後の試料の外観を示す写真である。図７（ｂ）は、比較例２の導電膜形成用組成物を用いて作製した試料のＸＲＤパターンを示すチャートである。
【００７０】
図７（ｂ）に示すＸＲＤパターンより、本比較例では、銅錯体が還元され、金属銅が生成されることが確認された。一方、図７（ａ）に示すように、焼成後の試料の表面は極めて粗く、所々、盛り上がりが生じており、薄膜を形成することは不可能であった。
【００７１】
このように、本発明に係る銅錯体を用いることにより、銅錯体単独、または銅錯体と所定の平均粒子径を有する銅粉末とを含有する高濃度の導電膜形成用組成物を調製することができる。また、本発明に係る導電膜形成用組成物は、基板上に塗工し、窒素雰囲気で１００℃にて焼成することにより、基板上に導電膜を形成することができる。本発明に係る導電膜形成用組成物を用いることにより、ポリエチレンテレフタレート、ポリエチレンナフタレートなどの耐熱性の低い（低融点の）基板材料上にも塗膜が形成できるものと考えられる。
【図１】
2017001978.tif 000007
【図２】
2017001978.tif 000008
【図３】
2017001978.tif 000009
【図４】
2017001978.tif 000010
【図５】
2017001978.tif 000011
【図６】
2017001978.tif 000012
【図７】
2017001978.tif 000013